(57)【要約】【課題】絶縁性微粒子の機能を有効に利用するには、それらを均一な膜厚の被膜で且つ任意のパターン状に形成する必要があるがそれらを用いて単層毎に累積し、粒子サイズレベルの均一な厚みでパターン状の被膜に形成するという思想はなかった。【解決手段】  基材表面に選択的に１層形成された絶縁性微粒子の膜が基材表面に選択的に形成された第１の有機膜と絶縁性微粒子表面に形成された第２の有機膜を介して互いに共有結合していることを特徴とするパターン状の単層絶縁性微粒子膜、更に、これらの有機膜が互いに異なることを特徴とするパターン状の単層絶縁性微粒子膜を形成する。【選択図】  図３
2007142004.tif 000002
【特許請求の範囲】
【請求項１】
基材表面に選択的に１層形成された絶縁性微粒子の膜が基材表面に選択的に形成された第１の有機膜と絶縁性微粒子表面に形成された第２の有機膜を介して互いに共有結合していることを特徴とするパターン状の単層絶縁性微粒子膜。
【請求項２】
基材表面に形成された第１の有機被膜と絶縁性微粒子表面に形成された第２の有機膜が互いに異なることを特徴とする請求項１記載のパターン状の単層絶縁性微粒子膜。
【請求項３】
共有結合が、エポキシ基とイミノ基の反応で形成された−Ｎ−Ｃ−の結合であることを特徴とする請求項１記載のパターン状の単層絶縁性微粒子膜。
【請求項４】
基材表面に形成された第１の有機被膜と絶縁性微粒子表面に形成された第２の有機膜が単分子膜で構成されていることを特徴とする請求項１および２記載のパターン状の単層絶縁性微粒子膜。
【請求項５】
基材表面を少なくとも第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程と、前記第１の反応性の有機膜を所定のパターンに加工する工程と、絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて絶縁性微粒子表面に第２の反応性の有機膜を形成する工程と、第１の反応性の有機膜の形成された基材表面に第２の反応性の有機膜で被覆された絶縁性微粒子を接触させて選択的に反応させる工程と、余分な第２の反応性の有機膜で被覆された絶縁性微粒子を洗浄除去することを特徴とするパターン状の単層絶縁性微粒子膜の製造方法。
【請求項６】
基材表面を少なくとも第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程、および絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて絶縁性微粒子表面に第２の反応性の有機膜を形成する工程の後に、それぞれ基材および絶縁性微粒子表面を有機溶剤で洗浄して基材及び絶縁性微粒子表面に共有結合した第１及び第２の反応性の単分子膜を形成することを特徴とする請求項５記載のパターン状の単層絶縁性微粒子膜の製造方法。
【請求項７】
第１の反応性の有機膜がエポキシ基を含み第２の反応性の有機膜がイミノ基を含むことを特徴とする請求項５記載のパターン状の単層絶縁性微粒子膜の製造方法。
【請求項８】
第１の反応性の単分子膜がエポキシ基を含み第２の反応性の単分子膜がイミノ基を含むことを特徴とする請求項６記載のパターン状の単層絶縁性微粒子膜の製造方法。
【請求項９】
基材表面に選択的に層状に累積され絶縁性微粒子が絶縁性微粒子表面に形成された有機被膜を介して層間で互いに共有結合していることを特徴とするパターン状の絶縁性微粒子累積膜。
【請求項１０】
絶縁性微粒子表面に形成された有機被膜が２種類有り、第１の有機膜が形成された絶縁性微粒子と第２の有機膜が形成された絶縁性微粒子とが交互に積層されていることを特徴とする請求項９記載のパターン状の絶縁性微粒子累積膜。
【請求項１１】
第１の有機膜と第２の有機膜が反応して共有結合を形成していることを特徴とする請求項１０記載のパターン状の絶縁性微粒子累積膜。
【請求項１２】
共有結合が、エポキシ基とイミノ基の反応で形成された−Ｎ−Ｃ−の結合であることを特徴とする請求項９記載のパターン状の絶縁性微粒子累積膜。
【請求項１３】
少なくとも基材表面を第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程と、前記第１の反応性の有機膜を所定のパターンに加工する工程と、第１の絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて第１の絶縁性微粒子表面に第２の反応性の有機膜を形成する工程と、第１の反応性の有機膜の形成された基材表面に第２の反応性の有機膜で被覆された第１の絶縁性微粒子を接触させて反応させる工程と、余分な第２の反応性の有機膜で被覆された第１の絶縁性微粒子を洗浄除去して第１のパターン状の単層絶縁性微粒子膜を選択的に形成する工程と、第２の絶縁性微粒子を少なくとも第３のアルコキシシラン化合物とシラノール縮合触媒と非水系の有機溶媒を混合して作成した化学吸着液中に分散させてアルコキシシラン化合物と絶縁性微粒子表面を反応させて第２の絶縁性微粒子表面に第３の反応性の有機膜を形成する工程と、第２の反応性の有機膜で被覆された第１のパターン状の単層絶縁性微粒子膜が形成された基材表面に第３の反応性の有機膜で被覆された第２の絶縁性微粒子を接触させて反応させる工程と、余分な第３の反応性の有機膜で被覆された第２の絶縁性微粒子を洗浄除去して第２のパターン状の単層絶縁性微粒子膜を選択的に形成する工程とを含むことを特徴とするパターン状の絶縁性微粒子累積膜の製造方法。
【請求項１４】
第１の反応性の有機膜と第３の反応性の有機膜が同じものであることを特徴とする請求項１３記載のパターン状の絶縁性微粒子累積膜の製造方法。
【請求項１５】
第２のパターン状の単層絶縁性微粒子膜を形成する工程の後、同様に第１のパターン状の単層絶縁性微粒子膜を形成する工程と第２のパターン状の単層絶縁性微粒子膜を形成する工程を繰り返し行うことを特徴とする請求項１３記載の多層構造のパターン状の絶縁性微粒子累積膜の製造方法。
【請求項１６】
第１〜３の反応性の有機膜を形成する工程の後に、それぞれ基材あるいは絶縁性微粒子表面を有機溶剤で洗浄して基材や絶縁性微粒子表面に共有結合した第１〜３の反応性の単分子膜を形成することを特徴とする請求項１３記載のパターン状の絶縁性微粒子累積膜の製造方法。
【請求項１７】
第１および３の反応性の有機膜がエポキシ基を含み第２の反応性の有機膜がイミノ基を含むことを特徴とする請求項１３記載のパターン状の絶縁性微粒子累積膜の製造方法。
【請求項１８】
シラノール縮合触媒の代わりに、ケチミン化合物、又は
有機酸、アルジミン化合物、エナミン化合物、オキサゾリジン化合物、アミノアルキルアルコキシシラン化合物を用いることを特徴とする請求項５および１３に記載のパターン状の単層絶縁性微粒子膜およびパターン状の絶縁性微粒子累積膜の製造方法。
【請求項１９】
シラノール縮合触媒に助触媒としてケチミン化合物、又は有機酸、アルジミン化合物、エナミン化合物、オキサゾリジン化合物、アミノアルキルアルコキシシラン化合物から選ばれる少なくとも１つを混合して用いることを特徴とする請求項５および１３に記載のパターン状の単層絶縁性微粒子膜およびパターン状の絶縁性微粒子累積膜の製造方法。
【請求項２０】
請求項１乃至４に記載のパターン状の単層絶縁性微粒子膜および請求項９〜１２に記載のパターン状絶縁性微粒子累積膜を電極や配線の保護膜として用いることを特徴とする電子部品。
【請求項２１】
請求項１乃至４に記載のパターン状の単層絶縁性微粒子膜および請求項９〜１２に記載のパターン状絶縁性微粒子累積膜を摺動部に用いることを特徴とするマイクロマシン。
【請求項２２】
請求項１乃至４に記載のパターン状の単層絶縁性微粒子膜および請求項９〜１２に記載のパターン状絶縁性微粒子累積膜を保護膜や反射防止膜として用いることを特徴とする光学部品。
【発明の詳細な説明】
【技術分野】
【０００１】
本発明は、電子部品やマイクロマシン、光学部品に用いるパシベーション用の単層絶縁性微粒子膜や単層絶縁性微粒子の積層体に関するものである。さらに詳しくは、表面に熱反応性または光反応性、あるいはラジカル反応性またはイオン反応性を付与した微粒子を用いた単層の絶縁性微粒子膜や絶縁性微粒子の積層体に関するものである。
【０００２】
本発明において、「無機絶縁性微粒子」には、シリカやアルミナ微粒子が含まれる。また、電子部品には、半導体装置やプリント配線基板が含まれる。さらにまた、光学部品にはレンズや回折格子が含まれる。
【背景技術】
【０００３】
従来から、電子デバイスやマイクロマシン、光学部品に用いるパシベーション用の高精度の有機絶縁膜の製造方法として、両親媒性の有機分子を用い、水面上で分子を並べて基板表面に単分子膜を累積するラングミュアー・ブロジェット（ＬＢ）法が知られている。また、界面活性剤を溶かした溶液中で化学吸着法を用いて単分子膜を累積する化学吸着（ＣＡ）法が知られている。例えば、参考特許として以下のものがある。
また、無機絶縁膜の製造方法として、ＣＶＤ法やゾル−ゲル法がよく知られている。
【特許文献１】特開2001-279471号公報
【発明の開示】
【発明が解決しようとする課題】
【０００４】
しかしながら、単分子膜や単分子膜を累積した有機絶縁膜では、膜厚の制御性には優れているが、電子デバイスに用いようとすると耐電圧性が悪く、未だ実用になる絶縁膜は提供されていない。また、このような被膜を電子部品やマイクロマシン、光学部品に用いるにしても、耐久性が不足していた。
【０００５】
一方、電気絶縁性の無機微粒子も数々開発製造されているが、それら絶縁性微粒子が持つ本来の機能を有効に利用するには、絶縁性微粒子を均一な膜厚の被膜にする必要がある。しかしながら、それら絶縁性微粒子を用いて大面積に亘り均一厚みの被膜を製膜できる方法はなかった。また、ＣＶＤ法やゾル−ゲル法でも、大面積に亘り膜厚が均一な保護膜の製造は極めて難しかった。
【０００６】
本発明は、絶縁性微粒子を用い、各種絶縁性微粒子本来の機能を損なうことなく、新たな機能を付与し、任意の基材表面に選択的に絶縁性微粒子を１層のみの並べた粒子サイズレベルで均一厚みの被膜（パターン状の単層絶縁性微粒子膜）や絶縁性微粒子を１層のみ並べた膜を複数層選択的に累積した被膜（パターン状の絶縁性微粒子累積膜）及びそれらの製造方法を提供することを目的とする。
【課題を解決するための手段】
【０００７】
前記課題を解決するための手段として提供される第一の発明は、基材表面に選択的に１層形成された絶縁性微粒子の膜が当該基材表面に選択的に形成された第１の有機膜と絶縁性微粒子表面に形成された第２の有機膜を介して互いに共有結合していることを特徴とするパターン状の単層絶縁性微粒子膜である。
【０００８】
第二の発明は、第一の発明において、基材表面に形成された第１の有機被膜と絶縁性微粒子表面に形成された第２の有機膜が互いに異なることを特徴とするパターン状の単層絶縁性微粒子膜である。
【０００９】
第三の発明は、第一の発明において、共有結合が、エポキシ基とイミノ基の反応で形成された−Ｎ−Ｃ−の結合であることを特徴とするパターン状の単層絶縁性微粒子膜である。
【００１０】
第四の発明は、第一の発明及び第二の発明において、基材表面に形成された第１の有機被膜と絶縁性微粒子表面に形成された第２の有機膜が単分子膜で構成されていることを特徴とするパターン状の単層絶縁性微粒子膜である。
【００１１】
第五の発明は、基材表面を少なくとも第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程と、前記第１の反応性の有機膜を所定のパターンに加工する工程と、絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて絶縁性微粒子表面に第２の反応性の有機膜を形成する工程と、第１の反応性の有機膜の形成された基材表面に第２の反応性の有機膜で被覆された絶縁性微粒子を接触させて選択的に反応させる工程と、余分な第２の反応性の有機膜で被覆された絶縁性微粒子を洗浄除去することを特徴とするパターン状の単層絶縁性微粒子膜の製造方法である。
【００１２】
第六の発明は、第五の発明において、基材表面を少なくとも第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程、および絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて絶縁性微粒子表面に第２の反応性の有機膜を形成する工程の後に、それぞれ基材および絶縁性微粒子表面を有機溶剤で洗浄して基材及び絶縁性微粒子表面に共有結合した第１及び第２の反応性の単分子膜を形成することを特徴とするパターン状の単層絶縁性微粒子膜の製造方法である。
【００１３】
第七の発明は、第五の発明において、第１の反応性の有機膜がエポキシ基を含み第２の反応性の有機膜がイミノ基を含むことを特徴とするパターン状の単層絶縁性微粒子膜の製造方法である。
【００１４】
第八の発明は、第六の発明において、第１の反応性の単分子膜がエポキシ基を含み第２の反応性の単分子膜がイミノ基を含むことを特徴とするパターン状の単層絶縁性微粒子膜の製造方法である。
【００１５】
第九の発明は、基材表面に選択的に層状に累積され絶縁性微粒子が絶縁性微粒子表面に形成された有機被膜を介して層間で互いに共有結合していることを特徴とするパターン状の絶縁性微粒子累積膜である。
【００１６】
第十の発明は第九の発明において、絶縁性微粒子表面に形成された有機被膜が２種類有り、第１の有機膜が形成された絶縁性微粒子と第２の有機膜が形成された絶縁性微粒子とが交互に積層されていることを特徴とするパターン状の絶縁性微粒子累積膜である。
【００１７】
第十一の発明は、第十の発明において、第１の有機膜と第２の有機膜が反応して共有結合を形成していることを特徴とするパターン状の絶縁性微粒子累積膜。
【００１８】
第十二の発明は、第九の発明において、共有結合が、エポキシ基とイミノ基の反応で形成された−Ｎ−Ｃ−の結合であることを特徴とするパターン状の絶縁性微粒子累積膜である。
【００１９】
第十三の発明は、少なくとも基材表面を第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程と、前記第１の反応性の有機膜を所定のパターンに加工する工程と、第１の絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて第１の絶縁性微粒子表面に第２の反応性の有機膜を形成する工程と、第１の反応性の有機膜の形成された基材表面に第２の反応性の有機膜で被覆された第１の絶縁性微粒子を接触させて反応させる工程と、余分な第２の反応性の有機膜で被覆された第１の絶縁性微粒子を洗浄除去して第１のパターン状の単層絶縁性微粒子膜を選択的に形成する工程と、第２の絶縁性微粒子を少なくとも第３のアルコキシシラン化合物とシラノール縮合触媒と非水系の有機溶媒を混合して作成した化学吸着液中に分散させてアルコキシシラン化合物と絶縁性微粒子表面を反応させて第２の絶縁性微粒子表面に第３の反応性の有機膜を形成する工程と、第２の反応性の有機膜で被覆された第１のパターン状の単層絶縁性微粒子膜が形成された基材表面に第３の反応性の有機膜で被覆された第２の絶縁性微粒子を接触させて反応させる工程と、余分な第３の反応性の有機膜で被覆された第２の絶縁性微粒子を洗浄除去して第２のパターン状の単層絶縁性微粒子膜を選択的に形成する工程とを含むことを特徴とするパターン状の絶縁性微粒子累積膜の製造方法である。
【００２０】
第十四の発明は、第十三の発明において、第１の反応性の有機膜と第３の反応性の有機膜が同じものであることを特徴とするパターン状の絶縁性微粒子累積膜の製造方法である。
【００２１】
第十五の発明は、第十三の発明において、第２のパターン状の単層絶縁性微粒子膜を形成する工程の後、同様に第１のパターン状の単層絶縁性微粒子膜を形成する工程と第２のパターン状の単層絶縁性微粒子膜を形成する工程を繰り返し行うことを特徴とする多層構造のパターン状の絶縁性微粒子累積膜の製造方法である。
【００２２】
第十六の発明は、第十三の発明において、第１〜３の反応性の有機膜を形成する工程の後に、それぞれ基材あるいは絶縁性微粒子表面を有機溶剤で洗浄して基材や絶縁性微粒子表面に共有結合した第１〜３の反応性の単分子膜を形成することを特徴とするパターン状の絶縁性微粒子累積膜の製造方法である。
第十七の発明は、第十三の発明において、第１および３の反応性の有機膜がエポキシ基を含み第２の反応性の有機膜がイミノ基を含むことを特徴とするパターン状の絶縁性微粒子累積膜の製造方法である。
【００２３】
第十八の発明は、シラノール縮合触媒の代わりに、ケチミン化合物、又は有機酸、アルジミン化合物、エナミン化合物、オキサゾリジン化合物、アミノアルキルアルコキシシラン化合物を用いることを特徴とする請求項５および１３に記載のパターン状の単層絶縁性微粒子膜およびパターン状の絶縁性微粒子累積膜の製造方法である。
【００２４】
第十九の発明は、第五の発明及び第十三の発明において、シラノール縮合触媒に助触媒としてケチミン化合物、又は有機酸、アルジミン化合物、エナミン化合物、オキサゾリジン化合物、アミノアルキルアルコキシシラン化合物から選ばれる少なくとも１つを混合して用いることを特徴とするパターン状の単層絶縁性微粒子膜およびパターン状の絶縁性微粒子累積膜の製造方法である。
【００２５】
第二十の発明は、第一の発明乃至第六の発明記載の単層絶縁性微粒子膜および第十乃至第十五記載の絶縁性微粒子累積膜を用いた電子部品である。
【００２６】
第二十一の発明は、第一の発明乃至第六の発明記載の単層絶縁性微粒子膜および第十乃至第十五記載の絶縁性微粒子累積膜を用いたマイクロマシンである。
【００２７】
第二十二の発明は、第一の発明乃至第六の発明記載の単層絶縁性微粒子膜および第十乃至第十五記載の絶縁性微粒子累積膜を用いた光学部品である。
以下、かかる発明について、さらに要旨説明する。
【００２８】
本発明は、基材表面を少なくとも第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程と、前記第１の反応性の有機膜を所定のパターンに加工する工程と、絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて絶縁性微粒子表面に第２の反応性の有機膜を形成する工程と、第１の反応性の有機膜の形成された基材表面に第２の反応性の有機膜で被覆された絶縁性微粒子を接触させて選択的に反応させる工程と、余分な第２の反応性の有機膜で被覆された絶縁性微粒子を洗浄除去する工程とにより、基材表面に選択的に１層形成された絶縁性微粒子の膜が基材表面に選択的に形成された第１の有機膜と絶縁性微粒子表面に形成された第２の有機膜を介して互いに共有結合しているパターン状の単層絶縁性微粒子膜を提供することを要旨とする。
【００２９】
このとき、基材表面を少なくとも第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程、および絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて絶縁性微粒子表面に第２の反応性の有機膜を形成する工程の後に、それぞれ基材および絶縁性微粒子表面を有機溶剤で洗浄して基材及び絶縁性微粒子表面に共有結合した第１及び第２の反応性の単分子膜を形成するとパターン状の単層絶縁性微粒子膜の膜厚制御を容易にできて都合がよい。
【００３０】
さらに、第１の反応性の有機膜にエポキシ基を含め第２の反応性の有機膜にイミノ基を含めておくと、基材表面に共有結合したパターン状の単層絶縁性微粒子膜を作製する上で都合がよい。
また、第１の反応性の単分子膜にエポキシ基を含め第２の反応性の単分子膜にイミノ基を含めておくと基材表面に共有結合したパターン状の単層絶縁性微粒子膜を作製する上で都合がよい。
【００３１】
さらにまた、シラノール縮合触媒の代わりに、ケチミン化合物、又は有機酸、アルジミン化合物、エナミン化合物、オキサゾリジン化合物、アミノアルキルアルコキシシラン化合物を用いると製膜時間を短縮する上で都合がよい。
また、シラノール縮合触媒に助触媒としてケチミン化合物、又は有機酸、アルジミン化合物、エナミン化合物、オキサゾリジン化合物、アミノアルキルアルコキシシラン化合物から選ばれる少なくとも１つを混合して用いるとさらに製膜時間を短縮できて都合がよい。
【００３２】
またここで、絶縁性微粒子表面に形成された第１の有機被膜と基材表面に形成された第２の有機膜が互いに異ならせておけば、パターン状の単層絶縁性微粒子膜を基材表面に１層のみ結合させる上で都合がよい。
さらに、共有結合としてエポキシ基とイミノ基の反応で形成された−Ｎ−Ｃ−の結合を用いると、基材に対して密着強度が優れたパターン状の単層絶縁性微粒子膜を提供する上で都合がよい。
また、絶縁性微粒子表面に形成された第１の有機被膜と基材表面に形成された第２の有機膜が単分子膜で構成されていると膜厚均一性を改善する上で都合がよい。
【００３３】
さらに、本発明は、少なくとも基材表面を第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程と、前記第１の反応性の有機膜を所定のパターンに加工する工程と、第１の絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて第１の絶縁性微粒子表面に第２の反応性の有機膜を形成する工程と、第１の反応性の有機膜の形成された基材表面に第２の反応性の有機膜で被覆された第１の絶縁性微粒子を接触させて反応させる工程と、余分な第２の反応性の有機膜で被覆された第１の絶縁性微粒子を洗浄除去して第１のパターン状の単層絶縁性微粒子膜を選択的に形成する工程と、第２の絶縁性微粒子を少なくとも第３のアルコキシシラン化合物とシラノール縮合触媒と非水系の有機溶媒を混合して作成した化学吸着液中に分散させてアルコキシシラン化合物と絶縁性微粒子表面を反応させて第２の絶縁性微粒子表面に第３の反応性の有機膜を形成する工程と、第２の反応性の有機膜で被覆された第１のパターン状の単層絶縁性微粒子膜が形成された基材表面に第３の反応性の有機膜で被覆された第２の絶縁性微粒子を接触させて選択的に反応させる工程と、余分な第３の反応性の有機膜で被覆された第２の絶縁性微粒子を洗浄除去して第２のパターン状の単層絶縁性微粒子膜を選択的に形成する工程とにより、基材表面に選択的に層状に累積され絶縁性微粒子が絶縁性微粒子表面に形成された有機被膜を介して層間で互いに共有結合しているパターン状の絶縁性微粒子累積膜を提供することを要旨とする。
【００３４】
このとき、第１の反応性の有機膜と第３の反応性の有機膜に同じものを用いるとパターン状の絶縁性微粒子累積膜の製造方法をパターン状の単層純化する上で都合がよい。
また、第２のパターン状の単層絶縁性微粒子膜を形成する工程の後、同様に第１のパターン状の単層絶縁性微粒子膜を形成する工程と第２のパターン状の単層絶縁性微粒子膜を形成する工程を繰り返し行えば、多層構造のパターン状の絶縁性微粒子累積膜を容易に製造できる。
【００３５】
さらに、第１〜３の反応性の有機膜を形成する工程の後に、それぞれ基材あるいは絶縁性微粒子表面を有機溶剤で洗浄して基材や絶縁性微粒子表面に共有結合した第１〜３の反応性の単分子膜を形成すると、パターン状の絶縁性微粒子累積膜の膜厚を均一化する上で都合がよい。
【００３６】
さらにまた、第１および３の反応性の有機膜がエポキシ基を含み第２の反応性の有機膜がイミノ基を含んでいると、エポキシ基とイミノ基の反応により層間で共有結合したパターン状の絶縁性微粒子累積膜を製造する上で都合がよい。
【００３７】
さらにまた、シラノール縮合触媒の代わりに、ケチミン化合物、又は有機酸、アルジミン化合物、エナミン化合物、オキサゾリジン化合物、アミノアルキルアルコキシシラン化合物を用いると製膜時間を短縮する上で都合がよい。
また、シラノール縮合触媒に助触媒としてケチミン化合物、又は有機酸、アルジミン化合物、エナミン化合物、オキサゾリジン化合物、アミノアルキルアルコキシシラン化合物から選ばれる少なくとも１つを混合して用いるとさらに製膜時間を短縮できて都合がよい。
またここで、絶縁性微粒子表面に形成された有機被膜を２種類用い、第１の有機膜が形成された絶縁性微粒子と第２の有機膜が形成された絶縁性微粒子とを交互に積層すると多層のパターン状の絶縁性微粒子累積膜を単層純なプロセスで製造する上で都合がよい。
【００３８】
さらに、第１の有機膜と第２の有機膜が反応して共有結合を形成していると密着強度が優れたパターン状の絶縁性微粒子累積膜を提供する上で都合がよい。また、共有結合として、エポキシ基とイミノ基の反応で形成された−Ｎ−Ｃ−の結合を用いると、強度の点で優れたパターン状の絶縁性微粒子累積膜を提供する上で都合がよい。
【００３９】
さらにまた、このような単層絶縁性微粒子膜や絶縁性微粒子累積膜を電子部品のパシベーション膜に用いれば、配線段差部でのカーバチャーを改善できて都合がよい。
また、このような単層絶縁性微粒子膜や絶縁性微粒子累積膜をマイクロマシンの摺動部に用いれば、加工精度を損なわないで表面を保護できて都合がよい。
また、このような単層絶縁性微粒子膜や絶縁性微粒子累積膜を光学部品の反射防止膜に用いれば、透過率に優れ且つ低屈折の被膜を表面にむらなく形成できて都合がよい。
【発明の効果】
【００４０】
以上説明したとおり、本発明によれば、絶縁性微粒子を用い、各種絶縁性微粒子本来の機能を損なうことなく、任意の基材表面に絶縁性微粒子を１層のみの並べた粒子サイズレベルで均一厚みの被膜（パターン状の単層絶縁性微粒子膜）や絶縁性微粒子を１層のみ並べた膜を複数層累積した被膜（パターン状の絶縁性微粒子累積膜）及びそれらの製造方法を低コストで提供できる格別の効果がある。また、それら被膜を用いた耐久性能が高い電子デバイスやマイクロマシン、光学部品を提供できる効果がある。
【発明を実施するための最良の形態】
【００４１】
本発明は、少なくとも基材表面を第１のアルコキシシラン化合物とシラノール縮合触媒と非水系の有機溶媒を混合して作成した化学吸着液中に接触させてアルコキシシラン化合物と基材表面を反応させて基材表面に第１の反応性の有機膜を形成する工程と、前記第１の反応性の有機膜を所定のパターンに加工する工程と、第１の絶縁性微粒子を少なくとも第２のアルコキシシラン化合物とシラノール縮合触媒と非水系の有機溶媒を混合して作成した化学吸着液中に分散させてアルコキシシラン化合物と絶縁性微粒子表面を反応させて第１の絶縁性微粒子表面に第２の反応性の有機膜を形成する工程と、第１の反応性の有機膜の形成された基材表面に第２の反応性の有機膜で被覆された第１の絶縁性微粒子を接触させて選択的に反応させる工程と、余分な第２の反応性の有機膜で被覆された第１の絶縁性微粒子を洗浄除去して第１のパターン状の単層絶縁性微粒子膜を形成する工程と、第２の絶縁性微粒子を少なくとも第３のアルコキシシラン化合物とシラノール縮合触媒と非水系の有機溶媒を混合して作成した化学吸着液中に分散させてアルコキシシラン化合物と絶縁性微粒子表面を反応させて第２の絶縁性微粒子表面に第３の反応性の有機膜を形成する工程と、第２の反応性の有機膜で被覆された第１のパターン状の単層絶縁性微粒子膜が形成された基材表面に第３の反応性の有機膜で被覆された第２の絶縁性微粒子を接触させて選択的に反応させる工程と、余分な第３の反応性の有機膜で被覆された第２の絶縁性微粒子を洗浄除去して第２のパターン状の単層絶縁性微粒子膜を形成する工程とにより、基材表面に層状に累積され絶縁性微粒子が絶縁性微粒子表面に形成された有機被膜を介して層間で互いに共有結合しているパターン状の絶縁性微粒子累積膜を提供するものである。
【００４２】
したがって、本発明では、被膜で被われた２種類の絶縁性微粒子を用いることにより、各種絶縁性微粒子本来の機能を損なうことなく、任意の基材表面に絶縁性微粒子を大面積且つ選択的に１層のみ並べた粒子サイズレベルで均一厚みの被膜（パターン状の単層絶縁性微粒子膜）や絶縁性微粒子を１層のみの並べた膜を大面積且つ選択的に複数層累積した被膜（パターン状の絶縁性微粒子累積膜）を提供したり、それらを簡便で低コストに製造できる方法を提供したりできる。また、それら被膜を用いた耐久性能が高い電子デバイスやマイクロマシン、光学部品を簡便で低コストに製造提供できる作用がある。
【００４３】
以下、本願発明の詳細を実施例に基づいて説明するが、本願発明は、これら実施例によって何ら限定されるものではない。
【００４４】
また、本発明に関するパターン状の単層絶縁性微粒子膜やパターン状の絶縁性微粒子累積膜の作成には、シリコンや半導体の酸化物、具体的にはシリカ微粒子やアルミナ微粒子等が利用可能であるが、まず、代表例としてシリカ微粒子を取り上げて説明する。
【実施例１】
【００４５】
まず、ガラス基材１を用意し、よく乾燥した。次に、化学吸着剤として機能部位に反応性の官能基、例えば、エポキシ基と他端にアルコキシシリル基を含む薬剤、例えば、下記式（化１）に示す薬剤を９９重量％、シラノール縮合触媒として、例えば、ジブチル錫ジアセチルアセトナート、または有機酸である酢酸を１重量％となるようそれぞれ秤量し、シリコーン溶媒、例えば、ヘキサメチルジシロキサン溶媒に１重量％程度の濃度（好ましくい化学吸着剤の濃度は、０．５〜３％程度）になるように溶かして化学吸着液を調製した。
【００４６】
【化１】
2007142004.tif 000003
【００４７】
次ぎに、この吸着液に、ガラス基材１を漬浸して普通の空気中で（相対湿度４５％）で２時間程度反応させた。このとき、ガラス基材１表面には水酸基２が多数含まれているの（図１（ａ））で、前記化学吸着剤の−Ｓｉ（ＯＣＨ３）基と前記水酸基がシラノール縮合触媒、または有機酸である酢酸の存在下で脱アルコール（この場合は、脱ＣＨ３ＯＨ）反応し、下記式（化２）に示したような結合を形成し、ガラス基材１表面全面に亘り表面と化学結合したエポキシ基を含む化学吸着単分子膜３が約１ナノメートル程度の膜厚で形成される。
【００４８】
【化２】
2007142004.tif 000004
【００４９】
なお、ここで、アミノ基を含む吸着剤を使用する場合には、スズ系の触媒では沈殿が生成するので、酢酸等の有機酸を用いた方がよかった。また、アミノ基はイミノ基を含んでいるが、アミノ基以外にイミノ基を含む物質には、ピロール誘導体や、イミダゾール誘導体等がある。さらに、ケチミン誘導体を用いれば、被膜形成後、加水分解により容易にアミノ基を導入できた。
その後、塩素系溶媒であるクロロホルムを用いて洗浄すると、表面に反応性の官能基、例えばエポキシ基を有する化学吸着単分子膜で被われたガラス基材４が作製できた。（図１（ｂ））
【００５０】
なお、この被膜はナノメートルレベルの膜厚で極めて薄いため、ガラス基材の透明性を損なうことはなかった。
一方、洗浄せずに空気中に取り出すと、反応性はほぼ変わらないが、溶媒が蒸発しガラス基材表面に残った化学吸着剤が表面で空気中の水分と反応して、表面に前記化学吸着剤よりなる極薄の反応性のポリマー膜が形成されたガラス基材が得られた。
【００５１】
次に、エキシマレーザーを用いて、前記基材表面の不要部を選択的に照射し、前記反応性の単分子膜をアブレーションで除去する（図１（ｃ））か、あるいは電子線を照射してエポキシ基を開環架橋させて失活させた。（図１（ｄ））すなわち、ガラス基板表面がエポキシ基を持ったパターン状の被膜５、５’で選択的に被われた基材６、６’を製作できた。
【００５２】
他の方法として、前記被膜表面にカチオン系の重合開始剤、例えばチバ・スペシャルティ・ケミカルズ社製のイルガキュア２５０をMEKで希釈して塗布し、遠紫外線で選択的に露光しても、選択的にエポキシ基を開環重合させてパターン状に失活できた。
【実施例２】
【００５３】
実施例１と同様に、まず、大きさが１００ｎｍ程度の無水のシリカ微粒子１１を用意し、よく乾燥した。次に、化学吸着剤として機能部位に反応性の官能基、例えば、エポキシ基あるいはイミノ基と他端にアルコキシシリル基を含む薬剤、例えば、前記式（化１）あるいは下記式（化３）に示す薬剤を９９重量％、シラノール縮合触媒として、例えば、ジブチル錫ジアセチルアセトナートを１重量％となるようそれぞれ秤量し、シリコーン溶媒、例えば、ヘキサメチルジシロキサンとジメチルホルムアミド（５０：５０）混合溶媒に１重量％程度の濃度（好ましくい化学吸着剤の濃度は、０．５〜３％程度）になるように溶かして化学吸着液を調製した。
【００５４】
【化３】
2007142004.tif 000005
【００５５】
この吸着液に無水のシリカ微粒子１１を混入撹拌して普通の空気中で（相対湿度４５％）で２時間程度反応させた。このとき、無水のシリカ微粒子表面には水酸基１２が多数含まれているの（図２（ａ））で、前記化学吸着剤の−Ｓｉ（ＯＣＨ３）基と前記水酸基がシラノール縮合触媒の存在下で脱アルコール（この場合は、脱ＣＨ３ＯＨ）反応し、前記式（化２）あるいは下記式（化４）に示したような結合を形成し、絶縁性微粒子表面全面に亘り表面と化学結合したエポキシ基を含む化学吸着単分子膜１３あるいはアミノ基を含む化学吸着膜１４が約１ナノメートル程度の膜厚で形成された（図２（ｂ）、２（ｃ））。なお、ここで、アミノ基はイミノ基を含んでいる。また、アミノ基以外にイミノ基を含む物質には、ピロール誘導体やイミダゾール誘導体等がある。さらに、アルコキシシランを含むケチミン誘導体を用いれば、被膜形成後、加水分解により容易にアミノ基を導入できた。
【００５６】
【化４】
2007142004.tif 000006
【００５７】
その後、トリクレンかｎ−メチルピロリディノンを添加して撹拌洗浄すると、表面に反応性の官能基、例えばエポキシ基を有する化学吸着単分子膜で被われたシリカ微粒子１５、あるいはアミノ基を有する化学吸着単分子膜で被われたシリカ微粒子１６をそれぞれ作製できた。
【００５８】
なお、この被膜はナノメートルレベルの膜厚で極めて薄いため、粒子径を損なうことはなかった。
一方、洗浄せずに空気中に取り出すと、反応性はほぼ変わらないが、溶媒が蒸発し粒子表面に残った化学吸着剤が表面で空気中の水分と反応して、表面に前記化学吸着剤よりなる極薄の反応性ポリマー膜が形成された絶縁性微粒子が得られた。
【００５９】
この方法の特徴は、脱アルコール反応であるため、絶縁性微粒子が有機、あるいは無機物であったとしても使用可能であり、適用範囲が広い。
【実施例３】
【００６０】
次ぎに、前記エポキシ基を有する化学吸着単分子膜２１で選択的に被われたガラス基材２２表面に、アミノ基を有する化学吸着単分子膜で被われたシリカ微粒子をアルコールに分散させて塗布し、１００℃に加熱すると、ガラス基材表面のエポキシ基と接触しているシリカ微粒子表面のアミノ基が下記式（化５）に示したような反応で付加して絶縁性微粒子とガラス基材は二つの単分子膜を介して選択的に結合する。なお、このとき、超音波を当てながらアルコールを蒸発させると、被膜の膜厚均一性を向上できた。
【００６１】
【化５】
2007142004.tif 000007
【００６２】
そこで、再びアルコールで基材表面を洗浄し、余分で未反応のアミノ基を有する化学吸着単分子膜で被われたシリカ微粒子を洗浄除去すると、ガラス基材２２表面に共有結合したアミノ基を有する化学吸着単分子膜で被われたシリカ微粒子２３を選択的に１層のみ並べた状態で、且つ粒子サイズレベルで均一厚みのパターン状の単層絶縁性微粒子膜２４が形成できた。（図３（ａ））
【００６３】
ここで、シリカ微粒子でできたパターン状の単層絶縁性微粒子膜の厚みが１００ｎｍ程度であり、極めて均一性が良かったので、干渉色は全く見えなかった
【実施例４】
【００６４】
さらに、絶縁性微粒子膜の膜厚を厚くしたい場合、実施例３に引き続き、共有結合したアミノ基を有する化学吸着単分子膜で被われたシリカ微粒子がパターン状に１層のみ並べた状態で、且つ粒子サイズレベルで均一厚みのパターン状の単層絶縁性微粒子膜２４が形成されたガラス基材表面２２に、エポキシ基を有する化学吸着単分子膜で被われたシリカ微粒子２５をアルコールに分散させて塗布し、２５０℃に加熱すると、アミノ基を有する化学吸着単分子膜で被われたシリカ微粒子がパターン状に単層形成された部分のアミノ基と接触しているシリカ微粒子表面のエポキシ基が前記式（化５）に示したような反応で付加させて、ガラス基材表面でアミノ基を有する化学吸着単分子膜で被われたシリカ微粒子とエポキシ基を有する化学吸着単分子膜で被われたシリカ微粒子は、二つの単分子膜を介して選択的に結合固化した。
【００６５】
そこで、再びアルコールで基材表面を洗浄し、余分で未反応のエポキシ基を有する化学吸着単分子膜で被われたシリカ微粒子を洗浄除去すると、ガラス基材表面７に共有結合した２層目のシリカ微粒子が１層のみ並んだ状態で、且つ粒子サイズレベルで均一厚みの２層構造となったパターン状の単層絶縁性微粒子膜２６が形成できた。（図３（ｂ））
【００６６】
以下同様に、アミノ基を有する化学吸着単分子膜で被われたシリカ微粒子とエポキシ基を有する化学吸着単分子膜で被われたシリカ微粒子を交互に積層すると、多層構造の絶縁性微粒子の被膜を累積製造できた。
【００６７】
なお、上記実施例１および２では、反応性基を含む化学吸着剤として式（化１）あるいは（化３）に示した物質を用いたが、上記のもの以外にも、下記（１）〜（１６）に示した物質が利用できた。
【００６８】
(１) （ＣＨ２ＯＣＨ）ＣＨ2Ｏ(ＣＨ2)７Ｓｉ(ＯＣＨ３)3 
(２) （ＣＨ２ＯＣＨ）ＣＨ2Ｏ(ＣＨ2)１１Ｓｉ(ＯＣＨ３)3
(３) （ＣＨ２ＣＨＯＣＨ（ＣＨ２）２）ＣＨ(ＣＨ2)２Ｓｉ(ＯＣＨ３)3
(４) （ＣＨ２ＣＨＯＣＨ（ＣＨ２）２）ＣＨ(ＣＨ2)４Ｓｉ(ＯＣＨ３)3 
(５) （ＣＨ２ＣＨＯＣＨ（ＣＨ２）２）ＣＨ(ＣＨ2)６Ｓｉ(ＯＣＨ３)3
(６) （ＣＨ２ＯＣＨ）ＣＨ2Ｏ(ＣＨ2)７Ｓｉ(ＯＣ２Ｈ５)3 
(７) （ＣＨ２ＯＣＨ）ＣＨ2Ｏ(ＣＨ2)１１Ｓｉ(ＯＣ２Ｈ５)3 
(８) （ＣＨ２ＣＨＯＣＨ（ＣＨ２）２）ＣＨ(ＣＨ2)２Ｓｉ(ＯＣ２Ｈ５)3
(９) （ＣＨ２ＣＨＯＣＨ（ＣＨ２）２）ＣＨ(ＣＨ2)４Ｓｉ(ＯＣ２Ｈ５)3 
(１０) （ＣＨ２ＣＨＯＣＨ（ＣＨ２）２）ＣＨ(ＣＨ2)６Ｓｉ(ＯＣ２Ｈ５)3
(１１)  Ｈ2Ｎ (ＣＨ2)５Ｓｉ(ＯＣＨ３)3 
(１２)  Ｈ2Ｎ (ＣＨ2)７Ｓｉ(ＯＣＨ３)3
(１３)  Ｈ2Ｎ (ＣＨ2)９Ｓｉ(ＯＣＨ３)3
(１４)  Ｈ2Ｎ (ＣＨ2)５Ｓｉ(ＯＣ２Ｈ５)3
(１５)  Ｈ2Ｎ (ＣＨ2)７Ｓｉ(ＯＣ２Ｈ５)3
(１６)  Ｈ2Ｎ (ＣＨ2)９Ｓｉ(ＯＣ２Ｈ５)3
【００６９】
ここで、（ＣＨ２ＯＣＨ）−基は、下記式（化６）で表される官能基を表し、（ＣＨ２ＣＨＯＣＨ（ＣＨ２）２）ＣＨ−基は、下記式（化７）で表される官能基を表す。
【００７０】
【化６】
2007142004.tif 000008
【００７１】
【化７】
2007142004.tif 000009
【００７２】
なお、実施例１および２に置いて、シラノール縮合触媒には、カルボン酸金属塩、カルボン酸エステル金属塩、カルボン酸金属塩ポリマー、カルボン酸金属塩キレート、チタン酸エステル及びチタン酸エステルキレート類が利用可能である。さらに具体的には、酢酸第１錫、ジブチル錫ジラウレート、ジブチル錫ジオクテート、ジブチル錫ジアセテート、ジオクチル錫ジラウレート、ジオクチル錫ジオクテート、ジオクチル錫ジアセテート、ジオクタン酸第１錫、ナフテン酸鉛、ナフテン酸コバルト、２−エチルヘキセン酸鉄、ジオクチル錫ビスオクチリチオグリコール酸エステル塩、ジオクチル錫マレイン酸エステル塩、ジブチル錫マレイン酸塩ポリマー、ジメチル錫メルカプトプロピオン酸塩ポリマー、ジブチル錫ビスアセチルアセテート、ジオクチル錫ビスアセチルラウレート、テトラブチルチタネート、テトラノニルチタネート及びビス（アセチルアセトニル）ジープロピルチタネートを用いることが可能であった。
【００７３】
また、膜形成溶液の溶媒としては、水を含まない有機塩素系溶媒、炭化水素系溶媒、あるいはフッ化炭素系溶媒やシリコーン系溶媒、あるいはそれら混合物を用いることが可能であった。なお、洗浄を行わず、溶媒を蒸発させて粒子濃度を上げようとする場合には、溶媒の沸点は５０〜２５０℃程度がよい。さらに、吸着剤がアルコキシシラン系の場合で且つ溶媒を蒸発させて有機被膜を形成する場合には、前記溶媒に加え、メタノール、エタノール、プロパノール等のアルコール系溶媒、あるいはそれら混合物が使用できた。
【００７４】
具体的に使用可能なものは、クロロシラン系非水系の石油ナフサ、ソルベントナフサ、石油エーテル、石油ベンジン、イソパラフィン、ノルマルパラフィン、デカリン、工業ガソリン、ノナン、デカン、灯油、ジメチルシリコーン、フェニルシリコーン、アルキル変性シリコーン、ポリエーテルシリコーン、ジメチルホルムアミド等を挙げることができる。
【００７５】
また、フッ化炭素系溶媒には、フロン系溶媒や、フロリナート（３Ｍ社製品）、アフルード（旭ガラス社製品）等がある。なお、これらは１種パターン状の単層独で用いても良いし、良く混ざるものなら２種以上を組み合わせてもよい。さらに、クロロホルム等有機塩素系の溶媒を添加しても良い。
【００７６】
一方、上述のシラノール縮合触媒の代わりに、ケチミン化合物又は有機酸、アルジミン化合物、エナミン化合物、オキサゾリジン化合物、アミノアルキルアルコキシシラン化合物を用いた場合、同じ濃度でも処理時間を半分〜２／３程度まで短縮できた。
【００７７】
さらに、シラノール縮合触媒とケチミン化合物、又は有機酸、アルジミン化合物、エナミン化合物、オキサゾリジン化合物、アミノアルキルアルコキシシラン化合物を混合（１：９〜９：１範囲で使用可能だが、通常１：１前後が好ましい。）して用いると、処理時間をさらに数倍早く（３０分程度まで）でき、製膜時間を数分の一まで短縮できる。
【００７８】
例えば、シラノール触媒であるジブチル錫オキサイドをケチミン化合物であるジャパンエポキシレジン社のＨ３に置き換え、その他の条件は同一にしてみたが、反応時間を１時間程度にまで短縮できた他は、ほぼ同様の結果が得られた。
【００７９】
さらに、シラノール触媒を、ケチミン化合物であるジャパンエポキシレジン社のＨ３と、シラノール触媒であるジブチル錫ビスアセチルアセトネートの混合物（混合比は１：１）に置き換え、その他の条件は同一にしてみたが、反応時間を３０分程度に短縮できた他は、ほぼ同様の結果が得られた。
【００８０】
したがって、以上の結果から、ケチミン化合物や有機酸、アルジミン化合物、エナミン化合物、オキサゾリジン化合物、アミノアルキルアルコキシシラン化合物がシラノール縮合触媒より活性が高いことが明らかとなった。
【００８１】
さらにまた、ケチミン化合物や有機酸、アルジミン化合物、エナミン化合物、オキサゾリジン化合物、アミノアルキルアルコキシシラン化合物の内の１つとシラノール縮合触媒を混合して用いると、さらに活性が高くなることが確認された。
【００８２】
なお、ここで、利用できるケチミン化合物は特に限定されるものではないが、例えば、２，５，８−トリアザ−１，８−ノナジエン、３，１１−ジメチル−４，７，１０−トリアザ−３，１０−トリデカジエン、２，１０−ジメチル−３，６，９−トリアザ−２，９−ウンデカジエン、２，４，１２，１４−テトラメチル−５，８，１１−トリアザ−４，１１−ペンタデカジエン、２，４，１５，１７−テトラメチル−５，８，１１，１４−テトラアザ−４，１４−オクタデカジエン、２，４，２０，２２−テトラメチル−５，１２，１９−トリアザ−４，１９−トリエイコサジエン等がある。
【００８３】
また、利用できる有機酸としても特に限定されるものではないが、例えば、ギ酸、あるいは酢酸、プロピオン酸、ラク酸、マロン酸等があり、ほぼ同様の効果があった。
【産業上の利用可能性】
【００８４】
上記実施例１〜４では、ガラス基材とシリカ微粒子を例として説明したが、本発明は、電子回路が形成された半導体基板やプリント基板等の電子デバイスの配線保護膜、あるいは表面耐久性が必要とされるマイクロマシンの摺動部保護膜、回折格子等の光学部品に用いることが可能である。
【図面の簡単な説明】
【００８５】
【図１】本発明の第１の実施例におけるガラス基材表面の反応を分子レベルまで拡大した概念図であり、（ａ）は反応前の表面の図、（ｂ）は、エポキシ基を含む単分子膜が形成された後の図、（ｃ）は、アミノ基を含む単分子膜が形成された後の図、（ｄ）は、電子線を照射してエポキシ基を開環架橋させて失活させた後の図を示す。
【図２】本発明の第２の実施例における絶縁性微粒子表面の反応を分子レベルまで拡大した概念図であり、（ａ）は反応前の絶縁性微粒子表面の図、（ｂ）は、エポキシ基を含む単分子膜が形成された後の図、（ｃ）は、アミノ基を含む単分子膜が形成された後の図を示す。
【図３】本発明の第３および第４の実施例におけるガラス基材表面の反応を分子レベルまで拡大した概念図であり、（ａ）はパターン状の単層絶縁性微粒子膜が形成された基材表面の図、（ｂ）は、パターン状の単層絶縁性微粒子膜が２層形成された基材表面の図を示す。
【符号の説明】
【００８６】
１  ガラス基材
２  水酸基  
３  エポキシ基を含む単分子膜
４  エポキシ基を含む単分子膜で被われたガラス基材
５、５’  エポキシ基を持ったパターン状の被膜
６、６’  パターン状の被膜で選択的に被われた基材
１１  シリカ微粒子
１２  水酸基
１３  エポキシ基を含む単分子膜
１４  アミノ基を含む単分子膜
１５  エポキシ基を含む単分子膜で被われたシリカ微粒子
１６  アミノ基を含む単分子膜で被われたシリカ微粒子
２１  エポキシ基を有する化学吸着単分子膜
２２  ガラス基材
２３  アミノ基を有する化学吸着単分子膜で被われたシリカ微粒子
２４  パターン状の単層絶縁性微粒子膜
２５  エポキシ基を有する化学吸着単分子膜で被われたシリカ微粒子
２６  ２層構造のパターン状の単層絶縁性微粒子膜
【図１】
2007142004.tif 000010
【図２】
2007142004.tif 000011
【図３】
2007142004.tif 000012